(57)【要約】【課題】  土木建築用材料を効率的に乾燥させることができる乾燥用シートを提供することを目的とする。【解決手段】  水分を含んだ土木建築用材料を載置して該土木建築用材料を乾燥させる乾燥用シートであって、前記土木建築用材料が載置されて土木建築用材料の水分を透過させる透水層と、該透水層に積層された支持層とを備え、該透水層と該支持層との間には、シート面に沿って延びる複数の溝部が形成されていることを特徴とする。【選択図】図１
2011074653.tif 000002
【特許請求の範囲】
【請求項１】
水分を含んだ土木建築用材料を載置して該土木建築用材料を乾燥させる乾燥用シートであって、
前記土木建築用材料が載置されて土木建築用材料の水分を透過させる透水層と、該透水層に積層された支持層とを備え、該透水層と該支持層との間には、シート面に沿って延びる複数の溝部が形成されていることを特徴とする乾燥用シート。
【請求項２】
前記支持層は、可撓性の素材を用いて形成されることを特徴とする請求項１に記載の乾燥用シート。
【請求項３】
水分を含んだ土木建築用材料を乾燥させる乾燥方法であって、
前記土木建築用材料が載置されて土木建築用材料の水分を透過させる透水層と、該透水層と積層された可撓性を有する支持層とを備え、該透水層と該支持層との間にシート面に沿って延びる複数の溝部が形成されている乾燥用シート上に、前記土木建築用材料を載置して土木建築用材料の水分を透水層と前記溝部との間の空間に排出させる乾燥工程と、乾燥用シートを押圧変形させて前記空間に排出された水分を乾燥用シートの外部へ排出させる水分排出工程とを備えることを特徴とする土木建築用材料の乾燥方法。
【発明の詳細な説明】
【技術分野】
【０００１】
本発明は、水分を含んだ土木建築用材料を乾燥させる乾燥用シート及び土木建築用材料の乾燥方法に関する。
【背景技術】
【０００２】
コンクリート工場や研究施設等においてコンクリートの試験練りを行う際には、骨材等のコンクリート構成材料に付着した水分を乾燥させる必要がある。また、スラッジ脱水ケーキを路盤材原料や安定型廃棄物として処理する際にもスラッジ脱水ケーキ中の水分を乾燥させる必要がある。
【０００３】
従来、上記のようなコンクリート構成材料やスラッジ脱水ケーキ等の水分を含んだ土木建築用材料を乾燥させる際には、該材料をブルーシート上に広げ、日当たりの良い路面で天日干しすることで行なわれていた。ブルーシートは、ポリエチレン等の合成樹脂を用いて形成され、非透水性を有すると共に、耐候性に優れており、また、折り畳んで容易に持ち運ぶことができると共に、シート上に土木建築用材料以外の残留物が残った際にも残留物の清掃を容易に行なうことができるという利点がある。
【発明の概要】
【発明が解決しようとする課題】
【０００４】
しかしながら、上記のようなブルーシートは、非透水性であるため、ブルーシート上に載置された土木建築用材料は、ブルーシートと接触していない領域からしか水分を蒸発させることができない。このため、効率的に土木建築用材料を乾燥させることができず、乾燥に多大な時間を要する場合がある。特に、水分が蒸発し難い環境（夜間や室内、寒冷地など）では、より長時間の乾燥時間を要することとなってしまう。
【０００５】
そこで、本発明は、このような従来技術の問題点に鑑みてなされたものであり、土木建築用材料を効率的に乾燥させることができる乾燥用シートを提供することを目的とする。
【課題を解決するための手段】
【０００６】
本発明にかかる乾燥用シートは、水分を含んだ土木建築用材料を載置して該土木建築用材料を乾燥させる乾燥用シートであって、前記土木建築用材料が載置されて土木建築用材料の水分を透過させる透水層と、該透水層に積層された支持層とを備え、該透水層と該支持層との間には、シート面に沿って延びる複数の溝部が形成されていることを特徴とする。
【０００７】
斯かる構成によれば、透水層と支持層との間に複数の溝部が形成されていることで、透水層上に載置された土木建築用材料の水分（例えば、土木建築用材料から浸み出す水分や土木建築用材料から蒸発する水分等）を透水層を透過して透水層と溝部との間の空間に排出させることができる。このため、透水層と接触していない土木建築用材料の領域からの水分の蒸発に加え、透水層と接触した領域からも水分を蒸発させることができ、効率的に土木建築用材料を乾燥させることができる。
【０００８】
また、本発明にかかる乾燥用シートは、前記支持層が可撓性の素材を用いて形成されることが好ましい。
【０００９】
斯かる構成によれば、前記支持層が可撓性の素材を用いて形成されることで、乾燥用シートを押圧変形させた際に、支持層が変形して溝部の断面積を小さくするため、溝部と透水層との間の空間が狭まり、該空間に排出された水分を乾燥用シートの外側に排出させることができ、前記空間への水分の排出作用を維持することができる。
【００１０】
本発明にかかる土木建築用材料の乾燥方法は、水分を含んだ土木建築用材料を乾燥させる乾燥方法であって、前記土木建築用材料が載置されて土木建築用材料の水分を透過させる透水層と、該透水層と積層された可撓性を有する支持層とを備え、該透水層と該支持層との間にシート面に沿って延びる複数の溝部が形成されている乾燥用シート上に、前記土木建築用材料を載置して土木建築用材料の水分を透水層と前記溝部との間の空間に排出させる乾燥工程と、乾燥用シートを押圧変形させて前記空間に排出された水分を乾燥用シートの外部へ排出させる水分排出工程とを備えることを特徴とする。
【発明の効果】
【００１１】
以上のように、本発明によれば、乾燥用シート上に載置された土木建築用材料を効率的に乾燥させることができる。
【図面の簡単な説明】
【００１２】
【図１】（ａ）は、本実施形態の乾燥用シートの断面図、（ｂ）は、本実施形態の支持層の断面図。
【発明を実施するための形態】
【００１３】
以下、本発明にかかる実施形態について、図１を参照しながら説明する。
【００１４】
本実施形態にかかる乾燥用シート１は、図１（ａ）に示すように、土木建築用材料Ａを載置して乾燥させるものである。特に、湿潤状態の細骨材やスラッジ脱水ケーキのような水分を含んだ土木建築用材料Ａを乾燥させる場合に好適に使用することができるものである。乾燥用シート１は、水分を透過させる透水層２と、該透水層２に積層された支持層３とから構成されている。
【００１５】
前記透水層２は、土木建築用材料Ａが載置される一方の面側から他方の面側へ水分（水蒸気や液体状の水分）を透過可能に構成されている。透水層２の透水係数としては、１×１０-2〜２０×１０-2ｃｍ／ｓであることが好ましい。また、透水層２は、水分を透過させると共に空気も透過させる素材を用いて形成されることが好ましい。具体的には、透水層２は、一枚のシート状に形成されており、土木建築用材料Ａが通り抜けない程度の大きさの編目を有する素材や目の粗い不織布などを用いて形成することができる。
【００１６】
本実施形態では、乾燥用シート１は、一対の透水層２を備えている。該一対の透水層２は、対峙した状態で間隔を空けて配置されると共に、間に前記支持層３が配置されている。一対の透水層２の間の間隔としては、特に限定されるものではなく、例えば、２〜５ｍｍ程度の間隔であることが好ましい。
【００１７】
前記支持層３は、透水層２に対応した大きさに形成され、一対の透水層２の間に配置されて一対の透水層２の間の間隔を維持すると共に、一対の透水層２同士を連結している。
【００１８】
前記支持層３は、透水層２に積層されて透水層２の下方に空間を形成するように構成されている。具体的には、支持層３は、透水層２との間にシート面に沿って延びる複数の溝部３ａを備えている。本実施形態では、支持層３は、溝部３ａを両面に備えている。これにより、透水層２と溝部３ａとの間に空間Ｂが形成されることとなる。
【００１９】
前記支持層３は、可撓性を有する素材（ゴム製素材等）を用いて形成されている。具体的には、支持層３は、一枚のシート体が交互に屈曲されて形成されることで、支持層３の両面に溝部３ａが複数形成され、断面形状が連続した凹凸（波形状）となっている。斯かる溝部３ａは、透水層２に沿って支持層３の一方向の端部間の全域に亘って形成されている。また、支持層３は、透水層２に積層されるように配置されて凹凸の頂点部が透水層２に、接着剤などによって連結されている。
【００２０】
また、溝部３ａの深さｈとしては、図１（ｂ）に示すように、一対の透水層２間の間隔によって適宜選択されるものであり、２〜５ｍｍ程度となることが好ましい。また、支持層３の溝部３ａ同士の間隔Ｌは、狭いほど乾燥用シート１全体の剛性を向上させることができ、５〜１０ｍｍ程度であることが好ましい。また、溝部３ａの幅Ｗ（溝部３ａの深さ方向の略中央部の幅）は、透水層２を透過する水分量に応じて適宜選択され、２〜５ｍｍ程度あることが好ましい。
【００２１】
上記のように構成された乾燥用シート１は、透水層２と溝部３ａとの間の空間Ｂが土木建築用材料Ａから水分を排出させる排出空間Ｂとなる。該排出空間Ｂは、乾燥用シート１の外部と連通するように構成されている。
【００２２】
該排出空間Ｂには、透水層２上に載置された土木建築用材料Ａの水分が透水層２を透過して排出されると共に、排出された水分は、排出空間Ｂを通って乾燥用シート１の外部へ排出される。排出空間Ｂに排出される水分としては、土木建築用材料Ａ中の水分が蒸発したものであってもよく、土木建築用材料Ａから浸み出す液体状の水分であってもよい。また、排出空間Ｂは、乾燥用シート１の外部から空気が侵入できるように構成され、排出空間Ｂに侵入した空気が透水層２を透過して土木建築用材料Ａに接触するように構成されている。
【００２３】
次に、上記構成の乾燥用シート１を用いて土木建築用材料Ａを乾燥させる方法について説明する。まず始めに、乾燥用シート１上に、前記土木建築用材料Ａを載置する。これにより、土木建築用材料Ａの水分は、透水層２を透過して排出空間Ｂに排出される（乾燥工程）。そして、土木建築用材料Ａを乾燥用シート１上に載置した状態、或いは、乾燥用シート１上から土木建築用材料Ａを取り除いた状態で、乾燥用シート１を押圧変形させて排出空間Ｂに排出された水分を乾燥用シート１の外部へ排出させる（水分排出工程）。上記の乾燥工程及び水分排出工程を行なうことで、土木建築用材料Ａの乾燥が効率的に行なわれる。
【００２４】
以上のように、本実施形態に係る乾燥用シート１は、乾燥用シート１上に載置された土木建築用材料Ａを効率的に乾燥させることができる。
【００２５】
即ち、前記乾燥用シート１は、透水層２と支持層３との間に排出空間Ｂが形成されることで、土木建築用材料Ａの水分（例えば、土木建築用材料Ａから浸み出す水分や土木建築用材料Ａから蒸発する水分等）を排出空間Ｂに排出させることができる。このため、透水層２と接していない土木建築用材料Ａの領域からの水分の蒸発と排出空間Ｂへの水分の排出とによって、効率的に土木建築用材料Ａを乾燥させることができる。
【００２６】
また、乾燥用シート１の両面に透水層２が配置されているため、一方の透水層２が汚れたりすることで透過性が低下した場合にも、他方の透水層２上に土木建築用材料Ａを載置して乾燥を行なうことができる。
【００２７】
また、一枚のシート体が交互に屈曲されて支持層３が形成されることで、支持層３の断面形状が連続した凹凸（波形状）となり、透水層２と支持層３との間に凹凸の高さ分の排出空間Ｂを形成することができる。また、支持層３の断面形状が連続した凹凸となるため、乾燥用シート１全体の剛性を向上させることができる。
【００２８】
また、支持層３が可撓性を有する素材を用いて形成されることで、乾燥用シート１を押圧変形させた際に、支持層３が変形して排出空間Ｂの体積が小さくなる。このため、排出空間Ｂ内に留まっていた水分を強制的に乾燥用シート１の外部へ排出することができる。また、圧力を取り除くことで、支持層３が容易に復元するため、排出空間Ｂの体積も容易に復元することができる。
【００２９】
なお、本発明に係る乾燥用シートは、上記実施形態に限定されるものではなく種々の変更が可能である。
【００３０】
例えば、上記実施形態では、乾燥用シート１が一対の透水層２を備えているが、これに限定されるものではなく、一つの透水層２と支持層３とから乾燥用シートが形成されてもよい。
【００３１】
また、上記実施形態では、支持層３が一枚のシート体が交互に屈曲されて形成されているが、これに限定されるものではなく、支持層３が一枚のシート状に形成され、透水層２側の一方の面に複数の溝部が形成されてもよい。
【００３２】
また、上記実施形態では、支持層３に溝部３ａが形成されているが、これに限定されるものではなく、透水層２に溝部が形成されてもよい。斯かる場合には、乾燥用シートが押圧変形された際に可撓性を有する支持層３の一部が変形して溝部の内側に入り込むことで、溝部の断面積が小さくなり（排出空間Ｂが狭まって）、排出空間Ｂ中の水分を乾燥用シートの外部へ排出することができる。
【００３３】
また、上記実施形態では、透水層２と支持層３とが積層された状態で、接着されているが、これに限定されるものではなく、支持層３の上に透水層２を載置するだけであってもよい。
【００３４】
また、上記実施形態では、乾燥用シート１を押圧変形させて排出空間Ｂから水分を排出させているが、これに限定されるものではなく、勾配をつけた状態で乾燥用シート１を配置し、重力によって排出空間Ｂ内の水分（特に、液体状の水分）を自動的に排出するようにしてもよい。
【実施例】
【００３５】
以下、本発明の実施例について説明する。
【００３６】
１．使用資材
（１）乾燥用シート：扶桑ゴム産業社製  Ｂ山ゴムマット（６ｍｍ×１ｍ×１ｍ）を支持層とし、その溝部が形成された側に日本ワイドクロス社製  防草アグリシート（１ｍ×１．５ｍ）を透水層として積層した。
（２）ビニールシート：ＭｏｎｏｔａＲＯ社製  ＃３０００ブルーシート（ポリエチレン製  １．８ｍ×１．８ｍ）。
（３）川砂（揖斐川産、表乾密度：２．６１ｇ／ｃｍ3、粗粒率：２．７７）。
【００３７】
２．実施例及び比較例
（１）実施例１
上記川砂（１５ｋｇ）の表面水率を４．７％としたものを土木建築用材料として用い、該土木建築用材料を上記乾燥用シート上（透水層上）に１ｍ×１ｍの範囲に均一に載置した。そして、２０±２℃の室内において２４時間乾燥した後、表面水率の測定を行なった。測定結果については、下記表１に示す。なお、乾燥前、乾燥後の表面水率の測定は、ＪＩＳ  Ａ  １１１１（細骨材の表面水率試験方法）に基づいて行なった。
【００３８】
（２）実施例２
上記川砂（１８ｋｇ）の表面水率を６．８％としたものを土木建築用材料として用い、扇風機を用いて空気を送りながら２０時間乾燥したこと以外は、実施例１と同一条件で乾燥を行った後、表面水率の測定を行なった。測定結果については、下記表２に示す。
【００３９】
（３）比較例１
上記ビニールシート上に土木建築用材料を載置したこと以外は、実施例１と同一の条件で乾燥を行なった後、表面水率の測定を行なった。測定結果については、下記表１に示す。
【００４０】
（４）比較例２
上記ビニールシート上に土木建築用材料を載置したこと以外は、実施例２と同一の条件で乾燥を行なった後、表面水率の測定を行なった。測定結果については、下記表２に示す。
【００４１】
【表１】
2011074653.tif 000003
【００４２】
【表２】
2011074653.tif 000004
【００４３】
３．まとめ
実施例１及び２と比較例１及び２とを比較すると、実施例１及び２の方が乾燥後の表面水率が低い値となることが認められる。これは、比較例１及び２のようにビニールシート上に土木建築用材料を載置した場合、土木建築用材料におけるビニールシートと接触している領域からは、水分が蒸発し難くなっているのに対し、実施例１及び２のように透水層の下に溝部を有するゴムマットが配置されることで、透水層に接触した領域からも水分が蒸発して透水層とゴムマットの溝部との間に形成された排出空間に排出されるため、効率的に乾燥することができるためである。
【００４４】
実施例２のように空気を送りながら乾燥することで、乾燥用シートに接触していない領域からの水分の蒸発が促進されると共に、排出空間を通って空気が乾燥用シートに接触した領域に接触して水分の蒸発が促進されるため、より効率的に乾燥を行なうことができると認められる。
【００４５】
以上のように、透水層の下方に空間（排出空間）を形成することで、土木建築用材料の全体から水分を蒸発させることができ、土木建築用材料の乾燥を効率的に行なうことが可能となる。
【符号の説明】
【００４６】
１…乾燥用シート、２…透水層、３…支持層、Ａ…土木建築用材料、Ｂ…排出空間
【図１】
2011074653.tif 000005